Brevet FR3048696A1 (20170915)
REVENDICATIONS1. Procédé de fabrication d'une plaque de plâtre comprenant du charbon actif, ledit procédé comprenant: la préparation d'une gâchée principale dépourvue de charbon actif ; la préparation d'une gâchée secondaire comprenant du charbon actif en poudre ; la fourniture d'une première feuille de parement; le déversement de la gâchée secondaire sur la première feuille de parement, ladite gâchée secondaire formant une première couche de plâtre; le déversement de la gâchée principale sur la première couche, ladite gâchée principale formant une deuxième couche de plâtre; la fourniture d'une seconde feuille de parement sur lesdites première et deuxième couches ; et le formage de la plaque de plâtre ; dans lequel la gâchée secondaire a une densité plus élevée que la gâchée principale.\n<CLM>\1\tProcédé selon la revendication 1, caractérisé en ce que la deuxième couche a une épaisseur au moins égale à la moitié de l'épaisseur de la plaque de plâtre.\n<CLM>\1\tProcédé selon l'une quelconque des revendications 1 ou 2, caractérisé en ce que la première couche a une épaisseur inférieure à 4 mm et la deuxième couche a une épaisseur de ô à 25 mm.\n<CLM>\1\tProcédé selon l'une quelconque des revendications 1 à 3, caractérisé en ce que la gâchée secondaire 41 une densité supérieure d'au moins 5 % par rapport à la gâchée principale. 3048696 20\n<CLM>\1\tProcédé selon l'une quelconque des revendications 1 à 4, caractérisé en ce que la gâchée principale a une densité de 0,8 à 1,3 et la gâchée secondaire a une densité de 1,3 à 2,0.\n<CLM>\1\tProcédé selon l'une quelconque des revendications 1 à 5, caractérisé en ce que le charbon actif en poudre a une surface spécifique de 100 à 2500 m2/g et une taille moyenne de particule de 1 à 100\n<CLM>\1\tProcédé selon l'une quelconque des revendications 1 à 6, caractérisé en ce que la gâchée secondaire est obtenue à partir de la gâchée principale.\n<CLM>\1\tProcédé selon l'une quelconque des revendications 1 à 7, caractérisé en ce que la gâchée secondaire comprend de 0,1 à 10 % en poids de charbon actif en poudre.\n<CLM>\1\tProcédé selon l'une quelconque des revendications 1 à 8, caractérisé en ce que la préparation de la gâchée secondaire comprend la préparation d'un pré-mélange de charbon actif en poudre avec un agent fluidifiant dans l'eau et l'ajout dudit pré-mélange à la gâchée.\n<CLM>\1\tProcédé selon la revendication 9, caractérisé en ce que le pré-mélange comprend de 1 à 25 % en poids de charbon actif en poudre. IL Procédé selon l'une quelconque des revendications 9 ou 10, caractérisé en ce que le pré-mélange comprend au moins 0,01 % en poids d'agent fluidifiant.\n<CLM>\1\tProcédé selon l'une quelconque des revendications 9 à 11, caractérisé en ce que l'agent fluidifiant est choisi parmi les polycarboxylates, les polynaphtalènes sulfonés, les lignosulfanates, les résines mélamine sulfonées et les polyacrylates. 3048696 21\n<CLM>\1\tProcédé selon l'une quelconque des revendications 1 à 12, caractérise en ce que la gâchée secondaire est dépourvue d'agent anti-mousse autre que le charbon actif en poudre.\n<CLM>\1\tPlaque de plâtre obtenue par le procédé tel que défini à l'une quelconque des revendications 1 à\n<CLM>\1\t15. Utilisation d'une plaque de plâtre tel que défini à la revendication 14 pour réduire la quantité de composés organiques volatils dans l'air à l'intérieur des bâtiments.